【誤訳訂正書】
【提出日】平成23年12月15日(2011.12.15)
【誤訳訂正１】
【訂正対象書類名】特許請求の範囲
【訂正対象項目名】全文
【訂正方法】変更
【訂正の内容】
【特許請求の範囲】
【請求項１】
（ａ）少なくとも１種のヒドロキシル基含有化合物（Ａ）と、
（ｂ）遊離イソシアネート基及び／又はブロック化イソシアネート基を有する少なくとも１種の化合物（Ｂ）と、
（ｃ）シラン基の架橋のための少なくとも１種のリン含有触媒（Ｃ）と、
（ｄ）少なくとも１種の更なる触媒（Ｄ）と、
を含む被覆剤であって、前記被覆剤の１種又は１種より多い成分が加水分解性シラン基を含有し、前記触媒（Ｄ）が二環式アミンであることを特徴とする、前記被覆剤。
【請求項２】
前記触媒（Ｄ）が不飽和二環式アミンであることを特徴とする、請求項１に記載の結合剤。
【請求項３】
前記触媒（Ｄ）が、１，５−ジアザビシクロ［４．３．０］ノナ−５−エン又は１，８−ジアザビシクロ［５．４．０］ウンデカ−７−エンであることを特徴とする、請求項１に記載の結合剤。
【請求項４】
被覆剤の１種又は１種より多い成分が、式（Ｉ）
【化１】
2011508799.tif 000001
［式中、
Ｇ＝同じ又は異なる加水分解基、殊にＧ＝アルコキシ基（ＯＲ’）、
Ｘ＝有機基、殊に１〜２０個の炭素原子を有する直鎖状及び／又は分枝状アルキレン基又はシクロアルキレン基、非常に好ましくはＸ＝１〜４個の炭素原子を有するアルキレン基、
Ｒ’’＝アルキル、シクロアルキル、アリール又はアラルキル（炭素鎖が、隣接しない酸素基、硫黄基又はＮＲａ基で遮断され得、Ｒａ＝アルキル、シクロアルキル、アリール又はアラルキル）、好ましくはＲ’’＝アルキル基、殊に１〜６個のＣ原子を有するアルキル基、
ｘ＝０〜２、好ましくは０〜１、より好ましくはｘ＝０］の１つ又はそれより多い同様又は異なる構造単位を少なくとも部分的に含有することを特徴とする、請求項１から３までのいずれか１項に記載の被覆剤。
【請求項５】
被覆剤の１種又は１種より多い成分が、構造単位（ＩＩ）及び（ＩＩＩ）の全体に対して２．５〜９７．５モル％の式（ＩＩ）
【化２】
2011508799.tif 000002
［式中、
Ｒ’＝水素、アルキル又はシクロアルキル（炭素鎖が、隣接しない酸素基、硫黄基又はＮＲａ基で遮断され得、Ｒａ＝アルキル、シクロアルキル、アリール又はアラルキル）、好ましくはＲ’＝エチル及び／又はメチル、
Ｘ、Ｘ’＝１〜２０個の炭素原子を有する直鎖状及び／又は分枝状アルキレン又はシクロアルキレン基、好ましくはＸ、Ｘ’＝１〜４個の炭素原子を有するアルキレン基、
Ｒ’’＝アルキル、シクロアルキル、アリール又はアラルキル（炭素鎖が、隣接しない酸素基、硫黄基又はＮＲａ基で遮断され得、Ｒａ＝アルキル、シクロアルキル、アリール又はアラルキル）、好ましくはＲ’’＝アルキル基、殊に１〜６個のＣ原子を有するアルキル基、
ｎ＝０〜２、ｍ＝０〜２、ｍ＋ｎ＝２、及び
ｘ，ｙ＝０〜２］の少なくとも１つの構造単位と、
構造単位（ＩＩ）及び（ＩＩＩ）の全体に対して２．５〜９７．５モル％の式（ＩＩＩ）
【化３】
2011508799.tif 000003
［式中、
Ｚ＝−ＮＨ−、−ＮＲ−、−Ｏ−、ここで
Ｒ＝アルキル、シクロアルキル、アリール又はアラルキル（炭素鎖が、隣接しない酸素基、硫黄基又はＮＲａ基で遮断され得、Ｒａ＝アルキル、シクロアルキル、アリール又はアラルキル）、
ｘ＝０〜２、及び
Ｘ、Ｒ’、Ｒ’’は、式（ＩＩ）について定義される通りである］の少なくとも１つの構造単位とを含むことを特徴とする、請求項１から４までのいずれか１項に記載の被覆剤。
【請求項６】
被覆剤の１種又は１種より多い成分が、各場合において構造単位（ＩＩ）及び（ＩＩＩ）の全体に対して５〜９５モル％、殊に１０〜９０モル％、特に好ましくは２０〜８０モル％、非常に特に３０〜７０モル％の式（ＩＩ）の少なくとも１つの構造単位と、各場合において構造単位（ＩＩ）及び（ＩＩＩ）の全体に対して５〜９５モル％、殊に１０〜９０モル％、特に好ましくは２０〜８０モル％、非常に特に３０〜７０モル％の式（ＩＩＩ）の少なくとも１つの構造単位とを含有することを特徴とする、請求項１から５までのいずれか１項に記載の被覆剤。
【請求項７】
ヒドロキシル基及びイソシアネート基の分率と、前記構造要素（ＩＩ）及び（ＩＩＩ）の分率とから得られる、各場合において前記被覆剤における架橋に重要な官能基の合計に対して、前記構造要素（ＩＩ）及び（ＩＩＩ）が、２．５〜９７．５モル％、好ましくは５〜９５モル％、より好ましくは１０〜９０モル％の分率で存在することを特徴とする、請求項５又は６に記載の被覆剤。
【請求項８】
前記ポリイソシアネート（Ｂ）が、前記構造単位（Ｉ）及び／又は（ＩＩ）及び／又は（ＩＩＩ）を有することを特徴とする、請求項４から７までのいずれか１項に記載の被覆剤。
【請求項９】
前記ポリイソシアネート（Ｂ）において、
コアポリイソシアネート構造における２．５〜９０モル％のイソシアネート基が、構造単位（ＩＩ）に反応しており、及び
コアポリイソシアネート構造における２．５〜９０モル％のイソシアネート基が、構造単位（ＩＩＩ）に反応しており、
及び、コアポリイソシアネート構造における、構造単位（ＩＩ）及び（ＩＩＩ）に反応したイソシアネート基の総分率が、５〜９５モル％であることを特徴とする、請求項８に記載の被覆剤。
【請求項１０】
前記コアポリイソシアネート構造が、１，６−ヘキサメチレンジイソシアネート、イソホロンジイソシアネート及び４，４’−メチレンジシクロヘキシルジイソシアネート、上述のポリイソシアネートのビウレットダイマー及び／又は上述のポリイソシアネートのイソシアヌレートトリマーの群から選択されることを特徴とする、請求項８又は９に記載の被覆剤。
【請求項１１】
前記ポリオール（Ａ）が、少なくとも１種のポリ（メタ）アクリレートポリオールを含むことを特徴とする、請求項１から１０までのいずれか１項に記載の被覆剤。
【請求項１２】
前記触媒（Ｄ）が、前記被覆剤の固形物含量に対して０．０１質量％〜３質量％、好ましくは０．１質量％〜２質量％の量で被覆剤中に含まれていることを特徴とする、請求項１から１１までのいずれか１項に記載の被覆剤。
【請求項１３】
着色ベースコート層を、プレコートされた基材又はプレコートされていない基材に塗布し、その後、請求項１から１２までのいずれか１項に記載の被覆剤から成る層を塗布することを特徴とする、多段階被覆方法。
【請求項１４】
前記着色ベースコート層の塗布の後、塗布されたベースコートを最初に室温〜８０℃までの温度で乾燥させ、請求項１から９までのいずれか１項に記載の被覆剤の塗布の後、１分間〜１０時間までの時間、３０〜２００℃の温度で硬化させることを特徴とする、請求項１３に記載の多段階被覆方法。
【請求項１５】
クリアコートとしての請求項１から１２までのいずれか１項に記載の被覆剤の使用、若しくは自動車のＯＥＭ仕上げ及び自動車の補修塗装のための請求項１３又は１４に記載の方法の使用。
【誤訳訂正２】
【訂正対象書類名】明細書
【訂正対象項目名】００３５
【訂正方法】変更
【訂正の内容】
【００３５】
最後に、構造単位（Ｉ）及び／又は（ＩＩ）及び／又は（ＩＩＩ）を導入するために用いられる有機官能性シラン上の非官能性置換基は、加水分解性シラン基の反応性に影響を及ぼす可能性もある。これは、一例として、アミン官能性シランの反応性を低下させ得るアミン官能基上の巨大で多量の置換基を挙げることにより示すことができる。この背景に対して、Ｎ−（ｎ−ブチル）−３−アミノプロピルトリメトキシシランは、構造単位（ＩＩＩ）の導入のためのＮ−シクロヘキシル−３−アミノプロピルトリメトキシシランよりも好ましい。
【誤訳訂正３】
【訂正対象書類名】明細書
【訂正対象項目名】０００２
【訂正方法】変更
【訂正の内容】
【０００２】
ＷＯ−Ａ−０１／９８３９３には、アルコキシシリル基で部分的に官能化されたポリオール結合剤成分とポリイソシアネート架橋剤成分とを含む２Ｋ（２−成分）被覆剤が記載されている。これらの被覆剤は、プライマーとして使用され、金属基体、とりわけアルミニウム基体への付着のために最適化される。これらの被覆剤上に、ＯＥＭ仕上げ又は補修塗装の一部として、ベースコート／クリアコート系を塗布することが可能である。耐引掻性及び耐候安定度に関して、ＷＯ０１／９８３９３の被覆剤は、最適化されていない。架橋反応の間のシラン基及び／又はイソシアネート基の定量的転化については、記載されていない。
【誤訳訂正４】
【訂正対象書類名】明細書
【訂正対象項目名】０００９
【訂正方法】変更
【訂正の内容】
【０００９】
課題
高度な耐候安定度を有する網状組織につながる、特にＯＥＭ仕上げ及び自動車の補修塗装におけるクリアコート層のための被覆剤であって、高耐酸性を確保するために加水分解及び天候に対して不安定な部分の望ましくない形成が非常に大きく抑制されている被覆剤を提供することが、本発明の目的であった。更に、被覆剤は、熱硬化の直後の引掻耐性が高度であり、且つ、特に引掻曝露後の光沢の保持率が高い被覆につながるべきである。その上、被覆及び被覆系、とりわけクリアコート系は、＞４０μｍの膜厚でもストレスクラックが生じることなく製造することが可能であるべきである。これは、自動車ＯＥＭ仕上げの技術的且つ審美的に特に要求が厳しい分野における、被覆及び被覆系、特にクリアコート系の使用のための主要な要件である。
【誤訳訂正５】
【訂正対象書類名】明細書
【訂正対象項目名】００９０
【訂正方法】変更
【訂正の内容】
【００９０】
本発明の被覆剤から製造された本発明の被覆は、既に硬化した電気コート、サーフェイサーコート、ベースコート系又は典型的な公知のクリアコート系にも優れて付着するので、自動車のＯＥＭ仕上げにおける使用だけでなく、自動車の補修塗装、又は、既に塗装された自動車車体に対するモジュール引掻耐性の付与にも適切である。
【誤訳訂正６】
【訂正対象書類名】明細書
【訂正対象項目名】００９５
【訂正方法】変更
【訂正の内容】
【００９５】
熱硬化は、自動車の補修塗装に用いられる温度、好ましくは３０〜９０℃の場合、より長い硬化時間を用いることができるにもかかわらず、１分間〜１０時間まで、より好ましくは２分間〜５時間まで、特に３分間〜３時間の時間、３０〜２００℃、より好ましくは４０〜１９０℃、特に５０〜１８０℃の温度で有利には起こる。
【誤訳訂正７】
【訂正対象書類名】明細書
【訂正対象項目名】００９８
【訂正方法】変更
【訂正の内容】
【００９８】
本発明の被覆剤及び被覆系、とりわけクリアコート系は、特に、自動車のＯＥＭ仕上げ及び更に自動車の補修塗装の技術的且つ審美的に特に要求が厳しい分野において用いられる。特に好ましくは、本発明の被覆剤は、多段階被覆方法、特に、最初に着色ベースコート層を、場合によりプレコートされた基材に塗布し、その後、本発明の被覆剤を有する層を塗布する方法において使用される。
【誤訳訂正８】
【訂正対象書類名】明細書
【訂正対象項目名】００９９
【訂正方法】変更
【訂正の内容】
【００９９】
水希釈性ベースコートだけでなく、有機溶媒系ベースコートもまた使用され得る。適切なベースコートは、例えば、ＥＰ−Ａ−０６９２００７及びその３欄５０行目以下に引用された文献に記載されている。好ましくは、塗布されたベースコートを最初に乾燥させ、即ち、有機溶媒及び／又は水の少なくとも一部が、蒸発相においてベースコート層から剥離される。乾燥は、好ましくは室温〜８０℃までの温度で達成される。乾燥の後、本発明の被覆剤が塗布される。続いて、自動車の補修塗装に用いられる温度、好ましくは３０〜９０℃でより長い硬化時間を用いることもできるにもかかわらず、１分間〜１０時間まで、より好ましくは２分間〜５時間まで、特に３分間〜３時間の時間、３０〜２００℃、より好ましくは４０〜１９０℃、特に５０〜１８０℃の温度で、好ましくは自動車のＯＥＭ仕上げに用いられる条件下で、ツーコート系が焼成される。